(57)【特許請求の範囲】
【請求項１】
トルマリンの微粉末及び又は粒状物をウレタン樹脂に混入してなるウレタン成型品において、
前記トルマリンの微粉末及び又は粒状物をウレタン樹脂に混入し常温硬化反応させてウレタン樹脂の積層体を形成し、
該積層体が表面層とウレタン樹脂層からなり、
該表面層にトルマリンの微粉末及び又は粒状物が集積することを特徴とする常温硬化型ウレタン成型品。
【請求項２】
トルマリンの微粉末及び又は粒状物をウレタン樹脂に混入してなるウレタン成型品において、
前記トルマリンの微粉末及び又は粒状物が、嵩比重の異なる２種のトルマリンであり、 該トルマリンをウレタン樹脂に混入し常温硬化反応させてウレタン樹脂の積層体を形成し、
該積層体が表面層とウレタン樹脂層と裏面層からなり、
該表面層と裏面層の各々に嵩比重の異なるトルマリンが集積することを特徴とする常温硬化型ウレタン成型品。
【請求項３】
麦飯石を混入してなり、表層側にトリマリンが集積し、裏面側に麦飯石が集積することを特徴とする請求項１記載の常温硬化型ウレタン成型品。
【請求項４】
表面に突出した凸部を有するシート状、円筒状又は球状である請求項１、２又は３記載の常温硬化型ウレタン成型品。
【請求項５】
円筒形状（ペレット形状を含む）又は球体形状を有し、詰め物として用いることを特徴とする請求項１〜３の何れかに記載の常温硬化型ウレタン成型品。
【発明の詳細な説明】
【０００１】
【発明の属する技術分野】
本発明はトルマリンを含有するウレタン成型品に関する。
【０００２】
【従来の技術】
トルマリンは、電気石と呼ばれ、微弱電流を発生したり、マイナスイオンや遠赤外線を発生することも知られている。特にトルマリンのマイナスイオンが人間の健康によい影響を与えることから、特開平１１−２９０１８２号公報では、塩化ビニル樹脂にトルマリン微粉末を混入した枕用充填材が提案されている。
【０００３】
しかし、塩化ビニル樹脂にトルマリンを混入した場合、成形性や加工性が非常に悪く、そのため上記従来技術では大量の可塑剤を使用したり、あるいはフィラーを含有させたりして、コスト的に高くなる欠点がある。また塩化ビニル樹脂にトルマリン粉末を分散させると、均一に分散してしまい表層部の固い樹脂被膜がトルマリン効果を阻害する問題があった。
【０００４】
また特開平１０−９４４６８号公報では、ウレタンフォームで作った枕に凹部を形成し、その凹部にトルマリンを含んだチップを充填した枕を開示している。これはトルマリンをウレタン樹脂に混入することが困難であるために、別途作成したチップを使用したものであり、枕という一つの商品を見た場合、凹部をわざわざ製作するのが煩雑であり、チップを別途作るのもコスト上昇につながり、実用的でない。
【０００５】
【発明が解決しようとする課題】
そこで、本発明は、成形性に優れるウレタン樹脂にトルマリン微粉末を混合して成形する実験を試みたところ、分散させることは従来通り困難であったが、意外にも、成形体の表層部にトルマリンが集積することを見出し、本発明に至ったものである。
【０００６】
即ち、本発明の課題は、可塑剤やフィラーを含有することなく、成形性に優れ、トルマリン効果を十分に発揮できるウレタン成形品を提供することを課題とする。
【０００７】
【課題を解決するための手段】
上記課題は、以下の発明によって解決される。
【０００８】
（請求項１）
トルマリンの微粉末及び又は粒状物をウレタン樹脂に混入してなるウレタン成型品において、
前記トルマリンの微粉末及び又は粒状物をウレタン樹脂に混入し常温硬化反応させてウレタン樹脂の積層体を形成し、
該積層体が表面層とウレタン樹脂層からなり、
該表面層にトルマリンの微粉末及び又は粒状物が集積することを特徴とする常温硬化型ウレタン成型品。
【０００９】
（請求項２）
トルマリンの微粉末及び又は粒状物をウレタン樹脂に混入してなるウレタン成型品において、
前記トルマリンの微粉末及び又は粒状物が、嵩比重の異なる２種のトルマリンであり、 該トルマリンをウレタン樹脂に混入し常温硬化反応させてウレタン樹脂の積層体を形成し、
該積層体が表面層とウレタン樹脂層と裏面層からなり、
該表面層と裏面層の各々に嵩比重の異なるトルマリンが集積することを特徴とする常温硬化型ウレタン成型品。
【００１０】
（請求項３）
麦飯石を混入してなり、表層側にトリマリンが集積し、裏面側に麦飯石が集積することを特徴とする請求項１記載の常温硬化型ウレタン成型品。
【００１１】
（請求項４）
表面に突出した凸部を有するシート状、円筒状又は球状である請求項１、２又は３記載の常温硬化型ウレタン成型品。
【００１２】
（請求項５）
円筒形状（ペレット形状を含む）又は球体形状を有し、詰め物として用いることを特徴とする請求項１〜３の何れかに記載の常温硬化型ウレタン成型品。
【００１３】
【発明の実施の形態】
以下、本発明の実施の形態を説明する。
【００１４】
本発明のウレタン成型品は、トルマリンの微粉末及び又は粒状物をウレタン樹脂に混入してなることを特徴とするものである。トルマリンの微粉末や粒状物はトルマリン原石から製造できる。トルマリン原石はショールトリマリン原石、リチアトルマリン原石、ミックストルマリン原石等として市販されており、これらから入手できる。また微粉末や粒状のものも市販されている。
【００１５】
トルマリン及び麦飯石の微粉末及び粒状物の粒径は、３０〜４００メッシュの範囲が好ましく、より好ましくは４２〜３２５メッシュの範囲である。
【００１６】
ウレタン樹脂とトルマリンの配合比は、トルマリン含量が多ければ多いほどよいが、配合の限界等を考慮すると、ウレタン樹脂原料１００重量部に対して１０〜５０重量部が好ましい。
【００１７】
上記のウレタン成形品を得るには、例えば、所定の型に、ウレタン原料（多価イソシアナート化合物とポリオールなど）にトルマリンの微粉末及び又は粒状物を所定量混入する。次いで、常温硬化反応させて、所定形状のウレタン成型品を得る。
【００１８】
このようにして製造されたウレタン成型品は、トルマリンが当該ウレタン成型品の表面及び又は裏面に集積（存在）するようになる。これが本発明の特徴であり、かかる特質を利用して各種用途のウレタン成型品を製造できる。尚、トルマリンが表層に集積する理由は定かでないが、推定するにトルマリン粒状物の嵩比重とウレタン樹脂の粘度及び硬化スピードが要因になっていると考えられる。
【００１９】
また本発明では、嵩比重の異なる２種以上のトルマリンを混入することも好ましい。嵩比重の異なる２種以上のトルマリンを粘度や反応性を調整したウレタン樹脂に混合し成形すると、表層側と裏面側で嵩比重の異なるトルマリン層が形成されるので、用途の拡大に寄与する効果がある。
【００２０】
本発明では、前記トルマリンの微粉末及び又は粒状物と共に、麦飯石を用いることも好ましい。この場合、トリマリンと麦飯石がウレタン成型品の表面層と裏面層に別れ、表面と裏面で、硬度差が生じ、種々の用途に適用が可能なウレタン成型品が得られる。
【００２１】
本発明のウレタン成型品は、種々の形態に成形して使用でき、例えば、シート状、円筒状又は球状等の種々の形態にして使用できる。かかる本発明の成型品は、表層側にトルマリン含量が多く存在するようになるので、トルマリン効果が大きくなる。本発明では、シート状の成型品を円盤状、あるいは好みの形状に切断して、ツボ当て等に使用することもできる。
【００２２】
また表面に突出した凸部（凹凸でもよい）を有するシート状、円筒状又は球状のウレタン成型品とすることにより、種々の用途に適用可能になる。かかる本発明の成型品は、表層凸部にトルマリン含量が多く存在するようになるので、トルマリン効果が大きくなる。
【００２３】
凸部を有するシート状の成型品は、車両（運転席）シート、家具等のシート、枕シート、足踏みシート、台所マット、ベランダの敷物、ツボ押し、背当て、踏み板、靴底シート等として使用できる。
【００２４】
凸部を有する円筒状又は球状の成型品は、ツボ押し、踏み棒、リハビリ器具、手押し車、ワゴン車等の手摺り安全カバー等として使用できる。
【００２５】
凸部を有する球状の成型品は、足踏みシート、ツボ押し、背当て、踏み板、座布団、枕、等として使用できる。
【００２６】
また本発明の成型品は、本円筒形状（ペレット形状を含む）又は球体形状を有する場合には、枕、布団などの詰め物として、あるいは、そば殻、プラスチック円筒物と混合して用いることもできる。
【００２７】
トルマリン効果は、種々の文献によって知られており、例えば特許第３０３５２７９号では、トルマリンの発生するマイナスイオンが人体に良い影響を与えることや、人体に悪影響を与えるプラスイオンの中和作用を果たすことが明らかにされている。
【００２８】
本発明では、成型品の表層部にトリマリンが集積しているために、これらのトリマリン効果が、従来より、強力に発揮できる。
【００２９】
また本発明において、更に、トルマリン効果をより発揮しやすくする上で、トルマリンと水分が接触しやすいように、成型品の一部に強制的に孔をあけ、トルマリンの面を露出させることも好ましい。これによって、成型品の通気性もよく、身体から発生する水分とトルマリンが反応してトルマリンの機能をでやすくするからである。
【００３０】
【実施例】
以下、本発明の実施例について説明する。
【００３１】
実施例１
ショールトルマリン（密度１．４g/cm3）単独の場合、又はショールトルマリン（密度１．４g/cm3）と麦飯石（密度０．７g/cm3）の２種を併用する場合の各々の場合に、ウレタン樹脂と混合して成形して、平板状と球状のウレタン成型品を作った。
【００３２】
それぞれのウレタン成型品について、表面と裏面の硬度について、確認試験を行った。
常温と−１５℃（冷蔵庫で冷やした）の条件下で、硬度試験を行い、その結果を表１に示す。
なお、−１５℃という条件下での試験を行った理由は、枕に使用する場合に本発明の効果を発揮出来るか否かを確認する為である。即ち、冷やしても硬度に変化がなければ冷たい枕として使用できるからである。
【００３３】
【表１】
0003723088.tif 000002
【００３４】
表１から明らかなように、ショールトルマリン単独でも、ショールトルマリンと麦飯石を併用した場合でも、表面と裏面で硬度差ができた。また冷蔵庫で冷やしても、硬度に差がでないことが判明した。
【００３５】
実施例２
実施例１において、嵩比重の異なる２種のトリマリンを用い、麦飯石を用いずに、同様に成型品を得た。嵩比重の異なるトリマリンは、粒状の大きさの異なるトルマリンを用いた。
【００３６】
その結果、得られた成型品は、この嵩比重の異なるショールトルマリンがそれぞれ表面側と裏面側に別れ、表面と裏面で硬度差ができた。
【００３７】
更に実施例１と同様の冷蔵実験でも、表１と同様の結果が得られた。
【００３８】
実施例３
ウレタン原料にショールトルマリンを２０％混入し、ビー玉状の凹凸をつけた型に充填し、硬化させてウレタン成型品を得た。
【００３９】
この成型品の凸部にトルマリンが集積し、その凸部がツボの役目を果たすだけでなく、トルマリンの遠赤外効果、低周波効果等を発揮できた。
【００４０】
実施例４
ウレタン原料に麦飯石微粉（３２５メッシュ）を１０〜２０％混入し、ウレタン樹脂が硬化するまでに、ショールトルマリン（４５メッシュ）を散布（表面に付着すれば手段は問わない）することにより、ショールトルマリンの面が表面に露出した成型品を得た。
【００４１】
上記のような成形方法で成形したシートから任意の形状に切り出した。例えば厚みが０．３〜３mmであるシートから、直径２〜１０mmの円板状に切り出し、その円板チップをテープ、バンド、包帯等で包持し、身体に押し当てることにより、身体から発する水分と、ショールトルマリンが反応し、トルマリン効果を発揮する。
【００４２】
また裏面からは麦飯石による遠赤外線効果を受けるため、肩こり等に対する効果が認められた。
【００４３】
更にウレタン原料に麦飯石粉を混入せず、ショールトルマリンをウレタン樹脂が硬化するまでに散布させて得られた成型品でも、ショールトルマリンの肩こり等への効果が認められた。
【００４４】
【発明の効果】
本発明によれば、可塑剤やフィラーを含有することなく、成形性に優れ、トルマリン効果を十分に発揮できるウレタン成形品を提供することができる。